(57)【要約】【課題】  例え塩化ビニル樹脂により成形されていても、容易に切断することのできる包装フィルム及びその製造方法を提供する。【解決手段】  塩化ビニル樹脂含有の成形材料により成形された食品包装用の包装フィルム１であり、包装フィルム１の幅方向における両側部を紫外線の照射によりそれぞれ伸びにくい硬質の切断開始部２に形成し、各切断開始部２の色彩を両側部以外の残部の色彩と相違させる。包装フィルム１の両側部が硬く脆く伸びない切断開始部２なので、例え包装フィルム１が伸びやすい塩化ビニル樹脂により成形されていても、包装フィルム１に包装箱の切断刃を入れやすく、容易に切断することができる。また、切断性向上の観点から、包装フィルム１の材質を何ら変更する必要がないので、包装フィルム１の機能性と経済性とを両立させることができる。【選択図】  図１
2019163063.tif 000002
【特許請求の範囲】
【請求項１】
塩化ビニル樹脂含有の成形材料により成形された包装フィルムであり、幅方向における両側部が紫外線の照射によりそれぞれ伸びにくい硬質の切断開始部に形成され、各切断開始部の色彩が両側部以外の残部の色彩と相違することを特徴とする包装フィルム。
【請求項２】
巻芯に巻かれた状態で、切断刃を備えた包装箱に収納される請求項１記載の包装フィルム。
【請求項３】
厚さが６μｍ以上８μｍ以下である請求項１又は２記載の包装フィルム。
【請求項４】
幅方向における切断開始部と残部のモジュラス比が１．２以上２．０以下であり、幅方向における切断開始部と残部の伸び比が０．４以上０．８以下である請求項１、２、又は３記載の包装フィルム。
【請求項５】
請求項１ないし４のいずれかに記載した包装フィルムを原反から巻取ドラムに巻き掛け、巻き掛けた包装フィルムを巻芯に巻き替える包装フィルムの製造方法であり、
原反から繰り出されて巻取ドラムに巻き掛けられる包装フィルムの幅方向における両側部に紫外線をそれぞれ照射して伸びにくい硬質の切断開始部を形成することを特徴とする包装フィルムの製造方法。
【請求項６】
包装フィルムの幅方向における両側部に紫外線をそれぞれ照射した後、この包装フィルムの幅方向における切断開始部の色彩を測定し、この測定結果を用いて包装フィルムの切断開始部の良否を判定する請求項５記載の包装フィルムの製造方法。
【発明の詳細な説明】
【技術分野】
【０００１】
本発明は、食品の乾燥や汚れの付着等を防止する包装フィルム及びその製造方法に関するものである。
【背景技術】
【０００２】
従来における包装フィルム１は、例えば食品包装用の場合には図３や図４に示すように、所定の樹脂含有の成形材料により透明帯形の薄膜に成形され、筒形の巻芯４に巻かれて包装巻回体を形成し、この包装巻回体が専用の包装箱１０に収納して用いられるのが一般的である（特許文献１参照）。
【０００３】
包装フィルム１の成形材料としては、伸びや密着性が良い安価な軟質の塩化ビニル樹脂（ＰＶＣ）等があげられる。また、包装箱１０は、図３に示すように、包装巻回体を回転可能に収納する細長い本体箱１１と、この本体箱１１の開口した上部を開閉する蓋１５とを備え、本体箱１１の底板１２の前端部に、巻芯４に巻回された包装フィルム１を切断する直線形の切断刃１３が接着されており、本体箱１１の後板１４の上端部には、包装巻回体を覆う蓋１５の後端部が上下方向に揺動可能に接続されている。
【０００４】
上記構成において、食品の乾燥や汚れの付着を防ぐ場合には、先ず、包装箱１０の中央部付近を握り、この握った包装箱１０の蓋１５を開けて包装巻回体の包装フィルム１を必要な長さ分引き出し、この引き出した包装フィルム１により、食品を被覆して包装する。こうして食品を包装したら、包装箱１０の蓋１５を閉じ（図５参照）、包装箱１０の切断刃１３の端部から扇を開くように包装フィルム１を切断する（図６参照）ことができるので、食品の乾燥や汚れの付着を防ぐことができる。
【先行技術文献】
【特許文献】
【０００５】
【特許文献１】特開平７‐９６９６５号公報
【発明の概要】
【発明が解決しようとする課題】
【０００６】
従来における包装フィルム１は、以上のように塩化ビニル樹脂により成形されているので、柔軟性や粘着性に優れ、食品や食器に適切に密着するものの、伸びが良いので、切断刃１３が直線形の場合、切断刃１３の鋭角な凸部が入りにくく、切断が容易ではないという問題がある。この問題の解消には、包装フィルム１の材質の変更があげられるが、そうすると、飲食店やホテル等で包装フィルム１を業務に使用する場合、機能性と経済性の両立が実に困難になるという大きな問題が新たに生じることとなる。
【０００７】
本発明は上記に鑑みなされたもので、例え塩化ビニル樹脂により成形されていても、容易に切断することのできる包装フィルム及びその製造方法を提供することを目的としている。
【課題を解決するための手段】
【０００８】
本発明においては上記課題を解決するため、塩化ビニル樹脂含有の成形材料により成形されたフィルムであり、
幅方向における両側部が紫外線の照射によりそれぞれ伸びにくい硬質の切断開始部に形成され、各切断開始部の色彩が両側部以外の残部の色彩と相違することを特徴としている。
【０００９】
なお、巻芯に巻かれた状態で、切断刃を備えた包装箱に収納されることが好ましい。
また、包装フィルムの厚さが６μｍ以上８μｍ以下であることが好ましい。
また、包装フィルムの幅方向における切断開始部と残部のモジュラス比が１．２以上２．０以下であり、幅方向における切断開始部と残部の伸び比が０．４以上０．８以下であることが好ましい。
【００１０】
また、本発明においては上記課題を解決するため、請求項１ないし４のいずれかに記載した包装フィルムを原反から巻取ドラムに巻き掛け、巻き掛けた包装フィルムを巻芯に巻き替える包装フィルムの製造方法であり、
原反から繰り出されて巻取ドラムに巻き掛けられる包装フィルムの幅方向における両側部に紫外線をそれぞれ照射して伸びにくい硬質の切断開始部を形成することを特徴としている。
【００１１】
なお、包装フィルムの幅方向における両側部に紫外線をそれぞれ照射した後、この包装フィルムの幅方向における切断開始部の色彩を測定し、この測定結果を用いて包装フィルムの切断開始部の良否を判定することができる。
【００１２】
ここで、特許請求の範囲における包装フィルム用の成形材料には、塩化ビニル樹脂の他、必要に応じ、安定剤、可塑剤、酸化防止剤、防曇剤等の各種の添加剤を配合することができる。また、紫外線は、包装フィルムの幅方向における側部の表面方向から照射しても良いし、裏面方向から照射しても良い。切断開始部の色彩を測定する場合、この測定には、色差計や分光測色計等を使用することができる。さらに、本発明に係る包装フィルムは、家庭用品、建築用品、食品、贈答品等の包装に利用することができる。
【００１３】
本発明によれば、包装フィルムの幅方向における両側部を硬く伸びない切断開始部とするので、例え包装フィルムが伸びやすい軟質の塩化ビニル樹脂製でも、伸びにくい切断開始部を利用すれば、包装フィルムを側部から簡単に切断することができる。
【発明の効果】
【００１４】
本発明によれば、包装フィルムの幅方向における両側部を紫外線の照射によりそれぞれ伸びにくい硬質の切断開始部に形成し、各切断開始部の色彩を両側部以外の残部の色彩と相違させるので、例え包装フィルムが塩化ビニル樹脂により成形されていても、包装フィルムを容易に切断することができるという効果がある。
【００１５】
請求項２記載の発明によれば、包装箱の巻芯から引き出した包装フィルムにより、被包装物を被覆して包装することができる。また、被包装物を包装した後、包装箱を閉じれば、例え包装フィルムが塩化ビニル樹脂により成形されていても、包装箱の切断刃の端部から扇を開くように包装フィルムを簡易に切断することができる。
請求項３記載の発明によれば、包装フィルムの厚さが６μｍ以上８μｍ以下なので、薄い包装フィルムを容易に製造することができ、しかも、紫外線の照射により切断開始部を簡易に形成することができる。
【００１６】
請求項４記載の発明によれば、包装フィルムの幅方向における切断開始部と残部のモジュラス比が１．２以上２．０以下で、しかも、幅方向における切断開始部と残部の伸び比が０．４以上０．８以下なので、包装フィルムの両側部の物性を変化させ、硬質の切断開始部を容易に形成することが可能になる。また、包装フィルムの切断開始部と残部との物性差が過剰になることが少ないので、包装フィルムの切断開始した後の切断作業に支障を来すおそれを排除することが可能になる。また、包装フィルムに本来要求される伸び性が悪化することが少なく、切断開始部の容易な形成が期待できる。
【００１７】
請求項６記載の発明によれば、包装フィルムの両側部に紫外線を照射すれば、包装フィルムの両側部の物性が変化して光学的に色調変化した切断開始部となるので、切断開始部の色彩を測定してその測定結果を用いることにより、切断開始部の良、不良を適切に判定することが可能になる。さらに、この判定を活用することにより、包装フィルムの製造作業の効率化や迅速化が期待できる。
【図面の簡単な説明】
【００１８】
【図１】本発明に係る包装フィルムの実施形態を模式的に示す斜視説明図である。
【図２】本発明に係る包装フィルムの製造方法の実施形態における巻替装置を模式的に示す全体説明図である。
【図３】包装箱に包装巻回体を収納した状態を示す断面説明図である。
【図４】巻芯に包装フィルムを巻回した状態を示す斜視説明図である。
【図５】包装箱から包装巻回体の包装フィルムを引き出し、包装箱の蓋を閉じた状態を示す斜視説明図である。
【図６】包装箱の切断刃により包装フィルムを側部から切断する状態を示す斜視説明図である。
【発明を実施するための形態】
【００１９】
以下、図面を参照して本発明の好ましい実施の形態を説明すると、本実施形態における包装フィルム１は、図１に示すように、塩化ビニル樹脂含有の成形材料により成形された食品包装用のフィルムであり、幅方向における両側部が紫外線の照射によりそれぞれ硬質の切断開始部２に形成され、各切断開始部２の色彩が両側部以外の残部の色彩と相違する。
【００２０】
包装フィルム１は、図１に示すように、柔軟性や粘着性に優れ、伸びの良い塩化ビニル樹脂（ＰＶＣ）含有の成形材料により透明帯形の薄膜に成形され、２０ｍ〜５０ｍ程度、あるいは５０ｍ〜１１０ｍ程度の長さで円筒形の巻芯４に巻回されており、切断刃１３を備えた専用の包装箱１０に収納して用いられる（この点については、図３参照）。この包装フィルム１用の成形材料には、塩化ビニル樹脂の他、塩化ビニル樹脂の分解を防ぐ安定剤、包装フィルム１を軟質化する可塑剤、包装フィルム１表面の表面張力を制御する防曇剤、包装フィルム１の劣化を防止する酸化防止剤等が配合される。
【００２１】
包装フィルム１の厚さは、６μｍ以上８μｍ以下、好ましくは７μｍ以上８μｍ以下の範囲が良い。これは、包装フィルム１の厚さが６μｍ未満の場合には、包装フィルム１の製造が非常に困難になるからである。これに対し、厚さが８μｍを越える場合には、包装フィルム１が過剰に肉厚となり、紫外線により切断開始部２を形成するのが困難になるおそれがあるからである。
【００２２】
紫外線は、巻替装置２０を用いた包装フィルム１の製造途中で包装フィルム１の両側部に紫外線照射装置３０から照射されるのが好ましい。紫外線が選択されるのは、熱エネルギや酸化反応により、包装フィルム１の側部に硬い切断開始部２を簡易に形成することができるからである。また、水銀ランプを光源とした紫外線ではなく、エネルギ密度の高い集光したレーザ光が選択される場合には、高価な設備が必要になり、しかも、包装フィルム１の側部にピンホールが開く等の不都合が生じるからである。紫外線ではなく、遠赤外線や放射線が選択される場合も、高価な設備が必要となり、ランニングコストの削減を図ることができないので留意する必要がある。
【００２３】
紫外線の波長は、特に限定されるものではないが、例えば３４０ｎｍ以上３７０ｎｍ以下、好ましくは３５０ｎｍ以上３６０ｎｍ以下、より好ましくは３５５ｎｍ前後の波長域が良い。
【００２４】
紫外線は、包装フィルム１の幅方向における一側部のみ、他側部のみ、あるいは両側部以外の残部である中央部３ではなく、両側部にそれぞれ照射される。これは、包装フィルム１の両側部が硬い切断開始部２であれば、利用者の利き腕が左右どちらでも、容易に包装フィルム１を切断することができるという理由に基づく。また、包装フィルム１の中央部３ではなく、食品包装時に折り返し等に利用される両側部が切断開始部２であれば、食品の包装等に支障を来すことがないという理由に基づく。
【００２５】
各切断開始部２は、包装フィルム１の側部に細長い帯形に形成され、紫外線の照射に伴い熱劣化して変色し、黄色（黄ばみ）が濃く着色される。各切断開始部２の幅は、包装フィルム１の切断を確実にする観点から、１ｍｍ以上１０ｍｍ以下、好ましくは２ｍｍ以上８ｍｍ以下、より好ましくは３ｍｍ以上６ｍｍ以下の範囲が良い。このような切断開始部２は、伸びにくく、硬質で脆い特徴を有するので、包装フィルム１の切断時に切断刃１３が入りやすく、切断性を向上させて包装フィルム１の切断を容易にする。
【００２６】
包装フィルム１の各切断開始部２と残部である中央部３とのモジュラス比は、１．２以上２．０以下、好ましくは１．２以上１．８以下、より好ましくは１．２以上１．６以下が良い。これは、ＪＩＳ準拠の機械強度の測定試験の結果、モジュラス比が１．２未満の場合には、包装フィルム１の両側部の物性が変化せず、硬質の切断開始部２の形成が困難になるからである。これに対し、モジュラス比が２．０を越える場合には、包装フィルム１の切断開始部２と残部である中央部３との物性差が過剰になり、包装フィルム１の切断開始後の切断作業に支障を来すおそれがあるからである。
【００２７】
包装フィルム１の各切断開始部２と中央部３との伸び比は、０．４以上０．８以下、好ましくは０．５以上０．８以下、より好ましくは０．６以上０．８以下が良い。これは、ＪＩＳ準拠の機械強度の測定試験の結果、伸び比が０．４未満の場合には、包装フィルム１に本来要求される伸び性が悪化するという理由に基づく。これに対し、伸び比が０．８を越える場合には、切断開始部２を容易に形成することができなくなるという理由に基づく。
【００２８】
次に、包装フィルム１の製造方法について詳しく説明すると、上記包装フィルム１を製造する場合には、巻替装置２０の原反２１から繰り出されて巻取ドラム２９に巻き掛けられる包装フィルム１の幅方向における両側部に紫外線を紫外線照射装置３０から照射して硬質の切断開始部２を形成すれば良い。ここで使用される巻替装置２０は、図２に示すように、原反２１の包装フィルム１を回転可能な多数のローラ２４を介して巻取ドラム２９に巻架し、巻架した包装フィルム１を巻芯４に巻き替える装置である。
【００２９】
原反２１は、巻芯に食品包装用の帯形の包装フィルム１が巻回され、ターレットアーム２２に複数個が回転可能に支持される。この原反２１の巻芯は、例えば紙製の円筒形に形成され、開口した両端部が包装フィルム１からそれぞれ突出する。ターレットアーム２２は、相対向して原反２１を挟持する一対のアーム２３を備え、この一対のアーム２３が供給位置と待機位置との間に回転可能に支持されており、一対のアーム２３の一端部に、供給用の原反２１の巻芯が進退動可能なチャック部を介し交換可能に支持されるとともに、一対のアーム２３の他端部に、予備の原反２１の巻芯が進退動可能なチャック部を介し交換可能に支持される。
【００３０】
このようなターレットアーム２２は、一端部の原反２１を供給位置に位置決め配置して包装フィルム１を下流の多数のローラ２４に繰り出し供給するが、供給位置の原反２１の包装フィルム１の残量が不足する場合には、１８０°回転して包装フィルム１の残量不足の原反２１を供給位置から待機位置に移動させるとともに、待機位置の予備の原反２１を供給位置に移動させ、この供給位置に移動した予備の原反２１の包装フィルム１を待機位置に移動した原反２１の未だ切断されていない包装フィルム１にシールを介して接続し、その後、待機位置の原反２１を制動してその包装フィルム１を引き千切るよう機能する。これら一連の動作により、包装フィルム１は、連続して下流の多数のローラ２４に供給される。
【００３１】
多数のローラ２４は、供給位置に位置決め配置された原反２１からの包装フィルム１が巻架される巻出ローラ２５と、この巻出ローラ２５からの包装フィルム１が巻架される複数のガイドローラ２６と、この複数のガイドローラ２６からの包装フィルム１が巻架されるエキスパンダローラ２７と、このエキスパンダローラ２７と下流の巻取ドラム２９との間の包装フィルム１が巻架されるピンチローラ２８とを備える。
【００３２】
巻出ローラ２５は、供給位置の原反２１と上方下流の複数のガイドローラ２６との間に揺動可能に配設される。この巻出ローラ２５は、供給位置の原反２１の下部下流に摺接し、包装フィルム１を複数のガイドローラ２６に繰り出し供給するよう機能する。
【００３３】
複数（本実施形態では３本）のガイドローラ２６は、下方上流の巻出ローラ２５と下流のエキスパンダローラ２７との間に介在され、上下方向に所定の間隔をおき自由回転可能に軸支される。各ガイドローラ２６は、例えば包装フィルム１に摺接する円柱形のローラ２４部の中心に支持軸が嵌通され、この支持軸のローラ２４部から突出した両端部が装置架台の取付孔に複数の軸受を介し回転可能に支持されており、巻出ローラ２５の下流に位置して包装フィルム１の供給方向を変更したり、包装フィルム１の皺や弛みを除去するよう機能する。
【００３４】
エキスパンダローラ２７は、例えばゴム質のローラ２４部に支持軸が嵌通され、この支持軸のローラ２４部から突出した両端部が軸受を介し回転可能に支持されており、最下流のガイドローラ２６の下流に湾曲して位置し、包装フィルム１の皺や弛みを除去する。また、ピンチローラ２８は、例えばゴム質の円柱形のローラ２４部に支持軸が嵌通され、この支持軸のローラ２４部から突出した両端部が軸受を介し回転可能に支持されており、エキスパンダローラ２７の下流に位置して包装フィルム１を一定速度で巻取ドラム２９に供給する。
【００３５】
巻取ドラム２９は、円筒形に形成された紙製の巻芯４が順次供給され、この巻芯４に摺接して回転させ、巻芯４の外周面にピンチローラ２８から供給された包装フィルム１を所定の長さ分巻き付ける。
【００３６】
紫外線照射装置３０は、例えば巻替装置２０のガイドローラ２６下流とエキスパンダローラ２７上流との間の上方に設置され、紫外線を下方に向けて照射し、この紫外線が包装フィルム１の両側部に照射される。この紫外線照射装置３０の下流後方には、切断開始部２用の色差計３１が選択的に設置され、この色差計３１が図示しないコンピュータ機器に接続される。色差計３１は包装フィルム１の両側部、換言すれば、切断開始部２の色彩の色相、彩度、あるいは明度を測定して数値化し、この測定結果に応じ、コンピュータ機器が包装フィルム１の切断開始部２の良否を判定する。
【００３７】
上記構成において、包装フィルム１を製造する場合には、巻替装置２０と紫外線照射装置３０をそれぞれ起動すれば良い。すると、原反２１の包装フィルム１は、巻出ローラ２５、複数のガイドローラ２６、エキスパンダローラ２７、ピンチローラ２８、及び巻取ドラム２９に順次供給され、巻取ドラム２９上の巻芯４の外周面に所定の長さ分巻き付けられる。
【００３８】
この際、紫外線照射装置３０から包装フィルム１の両側部に紫外線（図２の矢印参照）がそれぞれ照射され、この紫外線の照射により、包装フィルム１の両側部は、光エネルギ反応により強度物性が変化し、黄色みが濃く変色した硬い切断開始部２となる。包装フィルム１の両側部に切断開始部２がそれぞれ形成されると、各切断開始部２の色彩が下流の色差計３１により測定されるとともに、この測定された色彩が数値化され、この測定値が基準値と比較される。
【００３９】
比較の結果、例えば各切断開始部２の明度が低く、測定値が基準値未満の場合には、切断開始部２が良品と判断され、包装フィルム１の製造が継続される。これに対し、例えば各切断開始部２の明度が高く、測定値が基準値を越える場合には、切断開始部２が不良と判断され、巻替装置２０と紫外線照射装置３０とが一時停止する。巻替装置２０と紫外線照射装置３０とが一時停止したら、これらの装置が再調整され、包装フィルム１の製造が再開される。
【００４０】
上記によれば、包装フィルム１の両側部が硬く脆く伸びない切断開始部２なので、例え包装フィルム１が伸びやすい塩化ビニル樹脂により成形されていても、包装フィルム１に包装箱１０の切断刃１３を実に入れやすく、切断開始部２から簡単に切断することができる。また、包装フィルム１の材質を何ら変更する必要がないので、包装フィルム１の機能性と経済性とを両立させることができる。
【００４１】
また、原反２１の包装フィルム１に切断開始部２を形成するのではなく、原反２１の包装フィルム１を巻芯４に巻き付ける製造途中で切断開始部２を形成するので、設備や作業の簡素化が期待でき、切断開始部２を容易に形成することができる。さらに、包装フィルム１の製品幅が長い（例えば、４５ｃｍ等）場合、密着性に優れる包装フィルム１の巻き終わり部を見つけにくいことがあるが、巻き終わり部両側の紫外線照射した切断開始部２は、色調が他と異なり、かつ幅方向で比較して硬いフィルム部分であることから、包装フィルム１の巻き終わり部を容易に把握することが可能となる。
【００４２】
なお、上記実施形態では巻替装置２０のガイドローラ２６下流とエキスパンダローラ２７上流との間の上方に紫外線照射装置３０を設置したが、何らこれに限定されるものではない。例えば、巻替装置２０のガイドローラ２６下流とエキスパンダローラ２７上流との間の下方に紫外線照射装置３０を設置しても良い。また、巻出ローラ２５、エキスパンダローラ２７、又はピンチローラ２８付近の上方に紫外線照射装置３０を設置しても良い。また、これらの間の上方に紫外線照射装置３０を設置しても良い。
【産業上の利用可能性】
【００４３】
本発明に係る包装フィルム及びその製造方法は、食品用等の各種包装フィルムの製造分野で使用される。
【符号の説明】
【００４４】
１        包装フィルム
２        切断開始部
３        中央部（残部）
４        巻芯
１０      包装箱
１３      切断刃
２０      巻替装置
２１      原反
２４      ローラ
２５      巻出ローラ
２６      ガイドローラ
２７      エキスパンダローラ
２８      ピンチローラ
２９      巻取ドラム
３０      紫外線照射装置
３１      色差計
【図１】
2019163063.tif 000003
【図２】
2019163063.tif 000004
【図３】
2019163063.tif 000005
【図４】
2019163063.tif 000006
【図５】
2019163063.tif 000007
【図６】
2019163063.tif 000008